(57)【要約】  本発明は、（ａ）３０から７０重量％のベンジルトルエンとジベンジルトルエンの混合物、及び（ｂ）結合によりもしくは−ＣＨ２−以外のスペーサー基により相互に縮合されるか又は結合された２つのベンゼン環を含有するＣ１４−Ｃ１８芳香族化合物、それらのオリゴマー及びこれらの混合物から選択される、７０から３０重量％の少なくとも１種の化合物を含む、フェニルキシリルエタン以外の組成物に関する。本発明は、特に、−４０℃未満、又は実質的に−６０℃未満の温度のような極低温の使用条件下における誘電性流体及び／又は熱伝達流体として、場合に応じてフェニルキシリルエタン含む又は含まないこの組成物の使用にも関する。本発明は、これらの組成物と鉱油及び／又は天然もしくは合成エステルとの混合物にも関する。最後に、本発明は、この組成物を組み込んだ機器、特に、電気機器に関する。【選択図】なし【特許請求の範囲】
【請求項１】
（ａ）３０から７０重量％のベンジルトルエンとジベンジルトルエンとの混合物、及び（ｂ）結合によりもしくは−ＣＨ２−以外のスペーサー基により相互に縮合されるか又は連結された２つのベンゼン環を含有するＣ１４−Ｃ１８芳香族化合物、それらのオリゴマー及びこれらの混合物から選択される、７０から３０重量％の少なくとも１種の化合物を含む組成物の、−４０℃未満、好ましくは−６０℃未満の使用温度での誘電性流体及び／又は熱伝達流体としての使用。
【請求項２】
変圧器、特に電力用もしくは計器用変圧器又は高電圧変圧器、高電圧ケーブル、コンデンサー、特に、高電圧コンデンサー、ブッシング又はオンロードタップ切換器、整流器及び高調波フィルターのための、−４０℃未満、好ましくは−６０℃未満の使用温度での誘電性流体及び／又は熱伝達流体としての、請求項１に記載の使用。
【請求項３】
化合物（ｂ）が、フェニルキシリルエタンを含まない、請求項１に記載の組成物。
【請求項４】
組成物が、組成物の総重量に対して、２０から６０重量％のベンジルトルエン及び５から２０重量％、好ましくは５から１５重量％のジベンジルトルエンを含有することを特徴とする、請求項３に記載の組成物。
【請求項５】
成分（ｂ）がモノマー及びオリゴマーの混合物を含むこと、及びモノマーが、この混合物の少なくとも５０重量％、あるいは少なくとも６０重量％であることを特徴とする、請求項３又は４に記載の組成物。
【請求項６】
ベンゼン環が、メチル又はイソプロピル基、好ましくはメチル基のような１から３個の、好ましくは１から２個のＣ１−Ｃ３アルキル基で置換されることを特徴とする、請求項３から５の何れか一項に記載の組成物。
【請求項７】
ベンゼン環が、隣接炭素原子により支持されて相互に連結することにより環、好ましくはＣ６環を形成する、少なくとも２個の置換基により置換されることを特徴とする、請求項３から６の何れか一項に記載の組成物。
【請求項８】
ベンゼン環の１個の置換基と隣接スペーサー基が、相互に連結して環を形成することを特徴とする、請求項３から７の何れか一項に記載の組成物。
【請求項９】
スペーサー基が、−ＣＨ（ＣＨ３）−、−ＣＨ２−ＣＨ２−及び−Ｏ−基から選択されることを特徴とする、請求項３から８の何れか一項に記載の組成物。
【請求項１０】
成分（ｂ）が、ジフェニルエタン、ジトリルエーテル、ジイソプロピルナフタレン、１,２,３,４−テトラヒドロ（１−フェニルエチル）ナフタレン、及びこれらの混合物から選択され、好ましくはジフェニルエタン、この異性体もしくはオリゴマー又はこれらの混合物であり、極めて好ましくは１,１−ジフェニルエタンであることを特徴とする、請求項３から９の何れか一項に記載の組成物。
【請求項１１】
次の特徴：
−  ２０℃の動粘度が６ｃＳｔ未満、有利には５ｃＳｔ未満、及び一般的には４ｃＳｔより大きいこと、
−  流動点が−６５℃未満、あるいは−７０℃未満であること、
−  −３４℃で３ヶ月間貯蔵後にも結晶化しないこと、
のうちの少なくとも１つ、少なくとも２つ、あるいは全てを有することを特徴とする、請求項３から１０の何れか一項に記載の組成物。
【請求項１２】
更に−６０℃で２０日間の貯蔵後も結晶化しないことを特徴とする、請求項１１に記載の組成物。
【請求項１３】
特に変圧器、特に電力用もしくは計器用変圧器又は高電圧変圧器、高電圧ケーブル、コンデンサー、特に、高電圧コンデンサー、ブッシング又はオンロードタップ切換器、整流器及び高調波フィルターのための、誘電性流体及び／又は熱伝達流体としての、請求項３から１２の何れか一項に記載の組成物の使用。
【請求項１４】
請求項３から１２の何れか一項に記載の組成物を含むことを特徴とする、電力用もしくは計器用変圧器又は高電圧変圧器、高電圧ケーブル、コンデンサー、特に、高電圧コンデンサー、ブッシング又はオンロードタップ切換器、整流器及び高調波フィルターのような機器。
【請求項１５】
混合物であって、
（ｉ）前記混合物の、少なくとも８０重量％、好ましくは少なくとも８５重量％、より好ましくは少なくとも９０から９２重量％の鉱油及び／又は天然もしくは合成エステル、並びに
（ｉｉ）請求項１に記載の組成物
からなる混合物。
【発明の詳細な説明】
【技術分野】
【０００１】
本発明は、（ａ）３０から７０重量％のベンジルトルエンとジベンジルトルエンの混合物、及び（ｂ）結合によりもしくは−ＣＨ２−以外のスペーサー基により相互に縮合されるか又は連結された２つのベンゼン環を含むＣ１４−Ｃ１８芳香族化合物、それらのオリゴマー及びこれらの混合物から選択される、７０から３０重量％の少なくとも１種の化合物を含む、フェニルキシリルエタン以外の組成物に関する。
【０００２】
本発明の別の主題は、特に、−４０℃未満、又は−６０℃未満の温度などの極低温の使用条件下での誘電性流体及び／又は熱伝達流体としてのこの組成物の使用であり、場合に応じてこの組成物にフェニルキシリルエタンを加えるか又は加えない。また、本発明はこれらの組成物と鉱油及び／又は天然もしくは合成エステルとの混合物にも関する。
【０００３】
最後に、本発明は、この組成物を組み込んだ機器、特に電気機器に関する。
【背景技術】
【０００４】
誘電性流体は、高電圧ケーブル及び変圧器などの特定の電気設備に従来から使われている絶縁材料であり、それらの設備中では、絶縁材料は絶縁体として機能する固体材料、例えば、ポリプロピレンフィルムに含浸され、また、紙の層と任意に組み合わされてもよく、これは「混合フィルム−紙（ｍｉｘｅｄ  ｆｉｌｍ−ｐａｐｅｒ）」材料と呼ばれる。変圧器中では、これらの流体は熱伝達流体としても機能する。誘電性流体はコンデンサーにも使用され、導電性電機子を分離することにより相互に接触するのを防いでショートの発生を防止する。これにより、高容量で小さいサイズのコンデンサーを製造することができる。
【０００５】
種々の誘電性流体がピラレン（ＰＣＢ）を交換する目的で販売されており、ＰＣＢは、塩素化有機化合物で、人の健康及び環境に有害な影響を与える残留性の有機汚染物質と考えられている。それらは、石油由来の鉱油の精製により得られる炭化水素の基本的に複雑な混合物である。
【０００６】
このような状況下で、米国特許第４５２３０４４号は、主成分であるベンジルトルエンオリゴマーと、わずかな比率のジトリルフェニルメタンを含む混合物からなる誘電性流体を開示している。モノベンジルトルエンとジベンジルトルエンの混合物もＡＲＫＥＭＡからＪａｒｙｌｅｃ（登録商標）Ｃ１０１の商標名で入手可能である。
【０００７】
米国特許第４７４４０００号は、誘電性流体のコンデンサーでの使用について記載している。この誘電性流体は、フェニルキシリルエタンをフェニルトリルメタン、特にモノベンジルトルエンとジベンジルトルエンの混合物と組み合わせて含み、これは特に放電開始電圧の性能を改善することが目的である。
【０００８】
最後に、米国特許第５０１７７３３号は、二環性芳香族化合物を含む種々の混合油の低温電気絶縁容量について記載している。しかし、この特許で使用される油類は、ジベンジルトルエンを含まない。
【０００９】
先行技術の流体は高電圧に対する耐性を有するが、高部分放電開始の閾値及びこれらの放電の高速消滅が特徴であり、それらの低温挙動は必ずしも満足できるものとは限らない。これは、特に寒冷気候における使用を妨げる。このように、これらの流体は、通常、低温での粘度が高過ぎて、これらの流体を含む機器の特定の領域中の電界の濃度により生成されるガス（特に水素）の拡散速度に悪影響を与える。この結果、流体中の飽和レベルのガスが増加し、部分放電に繋がる泡を生成する。これにより、電気機器の破壊を生ずるか又は少なくとも耐用期間を減らす可能性がある。加えて、これらの誘電性流体は、低温で結晶化する傾向があり、これもまた、それらの流体を含む電気機器の効率的運転にとっては有害である。
【００１０】
したがって、−４０℃未満、特に−６０℃未満の温度で誘電性流体として使用することができるように、低温で充分に低い粘度、及び充分に低い流動点を有する組成物を得ることができるのが望ましいであろう。
【００１１】
加えて、低粘度のこれらの流体は、特に変圧器中での、熱伝達流体として使用することも可能となるであろう。
【００１２】
出願者は、ベンジルトルエンとジベンジルトルエンの混合物に加えて、少なくとも１種の特定の化合物を含有する組成物により、これらの要求が満たされる可能性があることを発見した。
【発明の概要】
【００１３】
このように、本発明の第１の主題は、（ａ）３０から７０重量％のベンジルトルエン及びジベンジルトルエンの混合物、及び（ｂ）結合によりもしくは−ＣＨ２−以外のスペーサー基により相互に縮合されるか又は連結された２つのベンゼン環を含有するＣ１４−Ｃ１８芳香族化合物、それらのオリゴマー及びこれらの混合物から選択される、７０から３０重量％の少なくとも１種の化合物を含み、フェニルキシリルエタンを除く組成物である。
【００１４】
本発明の別の主題は、特に変圧器、特に電力用もしくは計器用変圧器、又は高電圧変圧器、高電圧ケーブル、コンデンサー、特に、高電圧コンデンサー、ブッシング又はオンロードタップ切換器、整流器及び高調波フィルターのための、この組成物の誘電性流体及び／又は熱伝達流体としての使用である。
【００１５】
また、本発明の別の主題は、（ａ）３０から７０重量％のベンジルトルエン及びジベンジルトルエンの混合物、及び（ｂ）結合によりもしくは−ＣＨ２−以外のスペーサー基により相互に縮合されるか又は連結された２つのベンゼン環を含有するＣ１４−Ｃ１８芳香族化合物、それらのオリゴマー及びこれらの混合物から選択される、７０から３０重量％の少なくとも１種の化合物を含む組成物の、特に変圧器、特に電力用もしくは計器用変圧器、又は高電圧変圧器、高電圧ケーブル、コンデンサー、特に、高電圧コンデンサー、ブッシング又はオンロードタップ切換器、整流器及び高調波フィルターのための、−４０℃未満、好ましくは−６０℃未満の使用温度での誘電性流体及び／又は熱伝達流体としての使用である。
【００１６】
また、本発明の別の主題は、本発明による組成物を含む上述のタイプの機器、特に電気機器である。
【００１７】
また、最後の本発明の主題は、（１）鉱油及び／又は天然又は合成エステルと、（２）特定量のフェニルキシリルエタンを任意に含んでもよい本発明の組成物との混合物由来の主要部分として得られる組成物である。
【図面の簡単な説明】
【００１８】
【図１】粘度計チューブ及び温度計を備えた粘度測定用のガラスアセンブリを示す。
【図２】栓及びスターラーを備えた試験チューブを示す。
【図３】−２５℃から−６０℃の範囲のサイクル試験パターンを示す。
【発明を実施するための形態】
【００１９】
本発明による組成物は、第１の成分として、ベンジルトルエン（ＢＴ）及びジベンジルトルエン（ＤＢＴ）を含む。この混合物は、個別に入手された市販の化合物、あるいはフリーデル・クラフツ触媒の存在下で塩化ベンジルとトルエンを縮合し、その後蒸留するプロセスにより得られた市販の化合物から製造することができる。その混合物は、欧州特許第０４３５７３７号に記載のようなプロセスにより調製されるのが好ましい。反応は、５０から１５０℃の温度で実施することができる。得られる反応混合物は、通常、一方においては、過剰トルエンを取り出すために、他方では、形成された有機塩素化生成物を取り出すために蒸留により処理される（例えば、高温、撹拌下で、アルコラートと接触させて）。
【００２０】
ベンジルトルエンは、任意の異性体、特にオルト-（ＣＡＳ  ７１３−３６−０）、パラ-（ＣＡＳ  ６２０−８３−７）又はメタ-ベンジルトルエン及びこれらの混合物（ＣＡＳ  ２７７７６−０１−８）、から選択される任意の異性体の形態であってもよい。
【００２１】
ジベンジルトルエンの任意の異性体及びこれらの混合物（ＣＡＳ  ２６８９８−１７−９）を使用することができる。
【００２２】
本発明による組成物（ＢＴ／ＤＢＴ混合物＋成分（ｂ））は、全体組成物に対するパーセンテージで表して、２０から６０重量％のベンジルトルエン及び５から２０重量％、好ましくは５から１５重量％のジベンジルトルエンを含むのが好ましい。また、成分（ａ）として、１５重量％のジベンジルトルエンと８５重量％のベンジルトルエン、又は２５重量％のジベンジルトルエンと７５重量％のベンジルトルエンの混合物を使用するのが好ましい。ベンジルトルエンとジベンジルトルエンの混合物は、具体的には、ＡＲＫＥＭＡからＪａｒｙｌｅｃ（登録商標）Ｃ１０１の商標名で市販されている。
【００２３】
この組成物の第２の成分は、縮合されるか又は結合によりもしくは−ＣＨ２−以外のスペーサー基により相互に連結された２つのベンゼン環を含むＣ１４−Ｃ１８芳香族化合物、それらのオリゴマー及びこれらの混合物から選択される少なくとも１種の化合物から構成され、この化合物はフェニルキシリルエタンを含まないことがわかる。
【００２４】
このような芳香族化合物の任意の異性体を使用することができるが、以降で開示の特定の実施態様では、特定の異性体が好ましい。
【００２５】
「縮合」ベンゼン環は、それらの２個の炭素原子を介して結合されるベンゼン環（ナフタレン型構造）を意味すると理解される。本発明の好ましい一実施態様によれば、これらのベンゼン環は縮合されない。
【００２６】
本発明による組成物は、一又は複数種の異性体の形で存在することができるこれらの化合物の内の一又は複数種を含んでもよい。成分（ｂ）がモノマー及びオリゴマーの混合物を含む場合には、モノマーは、この混合物の少なくとも５０重量％、少なくとも６０重量％、少なくとも、７０重量％、あるいは少なくとも、８０重量％である。
【００２７】
ベンゼン環は、相互に独立に、非置換であるか、又は１から３個の、好ましくは１から２個のＣ１−Ｃ３アルキル基、例えば、メチル又はイソプロピル基、好ましくはメチル基で置換されてもよい。
【００２８】
ベンゼン環の隣接炭素原子により支持される２個の置換基は、相互に連結して環、好ましくはＣ６環を形成することができる。変形例として、ベンゼン環の１個の置換基及び隣接スペーサー基は、相互に連結して環を形成することができる。
【００２９】
スペーサー基の例は、−ＣＨ（ＣＨ３）−、−ＣＨ２−ＣＨ２−及び−Ｏ−基から選択することができる。
【００３０】
成分（ｂ）の例は、以下の通り。
−  ジフェニルエタン（ＤＰＥ）又はその異性体、特に、１,１−ＤＰＥ（ＣＡＳ  ６１２−００−０）、１,２−ＤＰＥ（ＣＡＳ  １０３−２９−７）、及びこれらの混合物（特にＣＡＳ  ３８８８８−９８−１）。ＤＰＥは、エチルベンゼンの製造中に得られた蒸留残留物の蒸留により調製することができる（欧州特許第００９８６７７号）。これは市販もされている。
−  ジトリルエーテル（ＤＴ）又はその異性体、特に、ＣＡＳ番号ＣＡＳ  ４７３１−３４−４に相当するもの、及びＣＡＳ  ２８２９９−４１−４及びこれらの混合物。ＤＴは、具体的には、ＬＡＮＸＥＳＳからＤｉｐｈｙｌＤＴの商標名で販売されている。
−  フェニルキシリルエタン（ＰＸＥ）又はその異性体、特に、ＣＡＳ番号ＣＡＳ  ６１９６−９５−８及びＣＡＳ  ７６０９０−６７−０に相当するもの、並びにこれらの混合物。ＰＸＥは、具体的には、ＣＨＡＮＧＺＨＯＵ  ＷＩＮＳＣＨＥＭからＰＸＥオイルの商標名で販売されている。
−  １,２,３,４−テトラヒドロ(１-フェニルエチル)ナフタレン（ＣＡＳ  ６３６７４−３０−６）、この生成物は、具体的には、Ｄｏｗから参照名Ｄｏｗｔｈｅｒｍ  ＲＰとして市販されている。
−  ジイソプロピルナフタレン（ＣＡＳ  ３８６４０−６２−９）、具体的には、ＩＮＤＵＳ  ＣＨＥＭＩＥ  ＬＩＭＩＴＥＤからＫＭＣ１１３の商標名で販売されている。
−  及びこれらの混合物
【００３１】
ジフェニルエタン、及び異性体及びそれらのオリゴマーも、本発明による組成物の第２の成分として好ましい。１,１−ジフェニルエタン（ＣＡＳ  ６１２−００−０）が主要な化合物であるのは有利である。特定の一実施態様では、成分（ｂ）は、１,１−ジフェニルエタン（ＣＡＳ  ６１２−００−０）である。
【００３２】
上述の成分に加えて、この組成物は、上述の成分（ａ）の重量に対して、最大で１０重量％の、モノマー、オリゴマー又はこの２種の混合物の形の芳香族化合物、例えば、ジトリルフェニルメタンを含んでもよい。このような化合物は、特に、ＡＲＫＥＭＡから販売されている製品のＪａｒｙｔｈｅｒｍ  ＢＴ０６及びＪａｒｙｔｈｅｒｍ  ＤＢＴ中では、本発明による成分（ａ）との混合物として存在する。これらの製品は、米国特許第４５２３０４４号記載のように調製することができる。
【００３３】
また、本発明による組成物が、少なくとも１つの、少なくとも２つの、あるいは全ての次の特徴を有するのは好都合である。
−  ６ｃＳｔ未満、好都合なのは５ｃＳｔ未満、及び一般的には４ｃＳｔより大きい２０℃の動粘度
−  −６５℃未満、あるいは−７０℃未満の流動点
−  −３４℃で３ヶ月間貯蔵後にも結晶化しない
【００３４】
前述の特徴と部分的に又は完全に組み合わせた別の有利な特徴によると、本発明による組成物は、−６０℃で２０日間の貯蔵後も結晶化しない。
【００３５】
加えて、この組成物は、一般的に、１４０℃以上の引火点を有する。
【００３６】
前に示したように、この組成物は誘電性流体及び／又は熱伝達流体として使用することができる。また、この組成物は、少なくとも１種の鉱油、好ましくは水素化鉱油との、あるいは天然又は合成エステル又はこれらの混合物との混合物として使用することができる。この場合、このようにして得られた混合物は、通常、組成物の、最大で２０重量％、好ましくは最大で１５重量％、より好ましい範囲でも８から１０重量％を含む。鉱油は、ＣＥＩ  ６０２９６−４Ｅｄ規格の推奨条件に準拠すると、禁止されているものもあれば、禁止されていないものもある。さらに、選択される鉱油は、ＣＥＩ  ６０６２８−Ａ規格の推奨条件により測定して、正の「ガス吸収性」を有するのが好ましい。より具体的には、ガス吸収性は、液体絶縁体（油）が非常に高い電気的応力を受ける場合に、この絶縁体のガス（特に水素）を吸収する又は逆に放出する傾向を評価するための既知の特性である。ガスが放出される場合はガス吸収性値が正であり、ガスが吸収される場合は負である。一般的には、負のガス吸収性を有する組成物を使用することが求められ、理由は、これがその組成物を含むシステムの使用特性に対し好ましい影響がある（特に、イオン化に関連する問題を制限する）ためである。しかし、最初に正の「ガス吸収性」（ＣＥＩ  ６０６２８−Ａに準拠して測定して）を有する油に本発明の組成物の添加により、得られる混合物に負のガス吸収特性を与えることができることが明らかになった。これは、本発明の組成物の想定される使用において、別の特に興味深い利点になる。
【００３７】
本発明による組成物は、電力用もしくは計器用変圧器又は高電圧変圧器、高電圧ケーブル、コンデンサー、特に、高電圧コンデンサー、ブッシング又はオンロードタップ切換器、整流器、高調波フィルターなどの機器に絶縁材料として使用することができる。
【００３８】
本発明では、（ａ）３０から７０重量％のベンジルトルエンとジベンジルトルエンの混合物、及び（ｂ）結合によりもしくは−ＣＨ２−以外のスペーサー基により相互に縮合されるか又は連結された２つのベンゼン環を含有するＣ１４−Ｃ１８芳香族化合物、それらのオリゴマー及びこれらの混合物から選択される、７０から３０重量％の少なくとも１種の化合物を含む組成物を、−４０℃未満、好ましくは−６０℃未満の使用温度で誘電性流体及び／又は熱伝達流体として使用することも可能である。
【００３９】
さらに本発明では、（ａ）３０から７０重量％のベンジルトルエン及びジベンジルトルエンの混合物、及び（ｂ）結合によりもしくは−ＣＨ２−以外のスペーサー基により相互に縮合されるか又は連結された２つのベンゼン環を含有するＣ１４−Ｃ１８芳香族化合物、それらのオリゴマー及びこれらの混合物から選択される、７０から３０重量％の少なくとも１種の化合物を含む組成物を、変圧器、特に電力用もしくは計器用変圧器、又は高電圧変圧器、高電圧ケーブル、コンデンサー、特に、高電圧コンデンサー、ブッシング又はオンロードタップ切換器、整流器及び高調波フィルターのための、−４０℃未満、好ましくは−６０℃未満の使用温度での誘電性流体及び／又は熱伝達流体として使用することも可能である。
【００４０】
したがって、上記最後の２つの特定の使用という脈絡の中で、使われる組成物がフェニルキシリルエタンを成分（ｂ）として含んでもよいことに留意すべきであろう。この目的のために、フェニルキシリルエタン（ＰＸＥ）及びその異性体、特に、ＣＡＳ番号ＣＡＳ  ６１９６−９５−８及びＣＡＳ  ７６０９０−６７−０に相当するもの、並びにこれらの混合物を使用することができる。ＰＸＥは、具体的には、ＣＨＡＮＧＺＨＯＵ  ＷＩＮＳＣＨＥＭからＰＸＥオイルの商標名で販売されている。
【００４１】
もちろん、フェニルキシリルエタンを含む組成物が使用される場合には、この組成物は上記のフェニルキシリルエタンを含まない本発明による組成物に対する定義の一部又は全ての特徴を有利にも有することであろう。
【００４２】
本発明は、次の実施例を考慮するとさらに良く理解されるであろう。これらの実施例は、単に実例として提示されており、その目的は請求項により定められる本発明の範囲を制限することではない。
【実施例】
【００４３】
次の実施例では、粘度、流動点及び結晶化の試験が下記のようにして実施される。
【００４４】
Ａ．粘度の測定
粘度計チューブを使用して２０℃で組成物の粘度を測定する。原理は、所定の時間窓における較正チューブ中の流体の流量を測定することにある。
【００４５】
サーモスタット制御浴、ストップウォッチ及びガラスアセンブリを使用する。このガラスアセンブリは、制御用ジャケットで覆われ、粘度計チューブ及び試料を配置する丸底フラスコを備えている。このアセンブリを図１に示す。図１で、（１）は粘度計チューブ、（２）は温度計、（３）は、測定温度を安定化させるための円筒形状のガラスアセンブリ、（４）は、測定温度で流体のシリコーンオイル（Ｔ°＞１００℃）又は水である。
【００４６】
サーモスタット制御浴を２０℃に設定する。約５０ｍｌの試料をこの目的のために用意した丸底フラスコ中に入れる。この丸底フラスコをガラスアセンブリ中に導入する。粘度計チューブを測定する粘度に合わせて選択する。直径０．７７の粘度計チューブを使用した。このチューブをチャンバー中に置き、測定する生成物の量がチューブの底の中間点（マーカー）の高さになるように配置する。温度計を導入する。試料が２０℃になると、ピペットフィラーを使って上部ポイントの上方に達するまで粘度計管チューブに試料を吸引する。その後、ピペットフィラーを外すことにより、生成物を流れさせる。生成物が上部ポイントに達するとき、生成物が第２のポイントに達するまでストップウォッチを作動させる。
【００４７】
生成物が上部ポイントから第２のポイントまで流れるのに要した時間を記録する。
【００４８】
各サンプルについて３回の測定を行い、３回の測定の平均値を計算する。
【００４９】
流体の粘度を計算する式は、次の通り。
η＝Ｋ×ｔ
式中、
η：粘度（センチストークス  ｃＳｔ）、
Ｋ：重力較正定数、
ｔ：重力の影響下で２つのマーカー間の試料の流下時間（秒）。
この特定の場合において、０．７７チューブの定数は、０．０２３８８である。
【００５０】
Ｂ．流動点の測定
もはや全く流体ではない混合物の所定の粘度に対応するその混合物の温度を測定する。
【００５１】
液体窒素により冷却される冷却チャンバーを備えた測定ジオメトリー２５プレート／プレート型のＡｎｔｏｎ  Ｐａａｒ  Ｐｈｙｓｉｃａ  ＭＣＲ３０１レオメーター（参照名ＣＴＤ４５０Ｌ）を使用する。
測定パラメータ：
スピンドルの回転速度：１ｒｐｍ
試験当たりのポイント数：１８０
温度プログラム：２℃／分の勾配で−３０℃から−８０℃まで冷却
流動温度を次のように設定した：５０，０００Ｐａ・ｓの粘度に対応する温度
【００５２】
Ｃ．チューブ中の結晶化試験
結晶化を生じさせるために、撹拌及び／又はシード添加のある場合とない場合について、試料を熱サイクルに供する。
下記の条件により試験を実施する。
Ｚａｎｕｓｓｉフリーザー：−３４．０℃まで下げる。
ＣＬＩＭＡＴＳ  気候チャンバー：−６０℃まで下げる。
貫通されていない栓でふさいだ試験チューブ（図２の略図と同じもの）。
栓とスターラーを備えた試験チューブ（図２の略図の通り）。
【００５３】
この図２中で、（１）は下径１４．５ｍｍ及び上径１７ｍｍのシリコーン栓、（２）は直径１．５ｍｍの撹拌棒、（３）は内径１５ｍｍ及び外径１７ｍｍで高さ１８０ｍｍの試験チューブ、（４）は試験される液体である。
【００５４】
５ｍｍのコルクボーラーを使ってシリコーン栓に穴をあけた。
【００５５】
かき混ぜ棒の末端に、棒に応じて直径１１から１３ｍｍで、５ｍｍの距離をあけた２つのコイルを配置する。
【００５６】
試料を含む試験チューブをフリーザー中か、又は気候チャンバー中に置く。
【００５７】
棒を垂直に３から４回動かし、チューブの壁をこすることにより撹拌を行う。
【００５８】
試料を温度サイクルに供することができる。−２５℃から−６０℃の範囲の正確な温度サイクルを図３に示す。この試験は次のように行う。
−２５℃の試料を１時間かけて−３０℃に達するまで冷却する。−３０℃で１１時間保持後、試料を１時間かけて−３５℃に到達するまで冷却する。−３５℃で１１時間保持後、試料を１時間かけて−３０℃に再加熱し、−３０℃で１１時間保持した後、再び１時間かけて−３５℃に冷却する。試料を−３５℃に冷却し、その後、この方式で−３０℃に再加熱するのを全体で６回行う。
【００５９】
６サイクル後、試料を、−３５℃に１時間かけて冷却し、−３５℃でそのまま１１時間保持した後、再び１時間かけて−４０℃に冷却する。−４０℃で１１時間保持後、試料を１時間かけて−３５℃に再加熱し、−３５℃で１１時間そのまま保持した後、再び１時間かけて−４０℃に冷却する。試料を−４０℃に冷却し、その後、この方式で−３５℃に再加熱するのを合計６回行う。
【００６０】
このプロセスを、試料を−４０℃から−４５℃に、その後、−４５℃から−５０℃に、及び最終的に、−５０℃から−６０℃に冷却するために再度行い、試料を−６０℃で１５０時間保持することにより完了する。
【００６１】
これらの試料に、場合に応じて、モノベンジルトルエン結晶のシードを添加することができる。このために、５ｍｍ幅のフラットスパチュラを使って、モノベンジルトルエン結晶を試料中に導入する。
【００６２】
その後、チューブを定期的に観察し、全ての視覚による変化を記録する。
【００６３】
実施例１
Ｍｉｘ１１３からＭｉｘ１１７として本明細書の以降で表記される、本発明による成分（ａ）（Ｊａｒｙｌｅｃ（登録商標）Ｃ１０１）のみ、又はこれと３０重量％未満の成分（ｂ）との混合物（Ｍｉｘ１１１とＭｉｘ１１２）を含む、本発明による種々の誘電性流体、及び比較例の誘電性流体を調製した。
【００６４】
これを行うため、ＡＲＫＥＭＡの製品Ｊａｒｙｔｈｅｒｍ  ＢＴ０６を蒸留して実質上純粋なベンジルトルエンを得て、その後、これを、ＡＲＫＥＭＡから供給されたジベンジルトルエンと混合し、ベンジルトルエンとジベンジルトルエンの重量比を８５：１５の割合とした。このようにして、本発明の成分（ａ）を得た。これを少なくとも１種の本発明の成分（ｂ）と混合した。第１のシリーズでは、この成分を、ＪＸ  ＮＩＰＰＯＮ  ＴＥＸＡＳ  ＣＨＥＭＩＣＡＬから供給された１,１-ＤＰＥとした。
【００６５】
その後、これらの流体の各々について以下について評価した。
−  流動点：このために、プレート−プレートジオメトリーの、窒素冷却システムを備えたＡｎｔｏｎ  ＰａａｒのモデルＭＣＲ３０１動的剪断レオメーターを使って流体試料の粘度測定を行った。周囲温度で試料をレオメーターの２つのプレートの間に配置し、２℃／分の速度で徐々に−８０℃に冷却した。１．３ｓ−１の剪断速度が試料にかけられた。その流動点は、冷却中に粘度値の最初の不連続性の出現（換言すれば、試料が粘稠過ぎてその粘度が測定できなくなる前）で、記録された、
−  ２０℃での動粘度：このために、較正粘度計チューブを使って流体の流量を測定した、
−  結晶化の非存在：このために、流体を−３４℃の温度で９０日間冷凍チャンバーに入れ、この間、４日目、１１日目、１９日目、５４日目、及び８９日目に流体にＢＴ結晶を接種した。
【００６６】
試験した流体の組成物、及び上述の試験の結果を下表にまとめている。
2016532257.tif 000002
【００６７】
2016532257.tif 000003
【００６８】
本発明の組成物のみが、２０℃で６ｃＳｔ未満の動粘度、−６５℃未満の流動点及び−３４℃での結晶化の非存在、の同時達成を可能とすることが観察された。
【００６９】
実施例２
種々の誘電性流体組成物の調製と評価中は、実施例１の手順に準じたが、これらの組成物は、それらの成分の性質及び／又は成分の相対的重量比率により相互に異なる。下表で使用した略語は以下の意味である。
ＢＴ：ベンジルトルエン
ＤＢＴ：ジベンジルトルエン
１,１-ＤＰＥ：１,１-ジフェニルエタン
ＫＭＣ１１３：ジイソプロピルナフタレン
ＤｉｐｈｙｌＤＴ：ジトリルエーテル
【００７０】
組成物に望まれる特徴は以下の通り。
動粘度＜６ｃＳｔ（２０℃）。
流動点＜−６５℃、あるいは＜−７０℃。
−３４℃で３ヶ月間結晶化なし。
−６０℃で２０日間結晶化なし。
【００７１】
これらの試験の結果を下表ＩＩＩ（−３４℃及び−６０℃の等温保持）、及び下表ＩＶ（−２５℃から−６０℃の温度サイクル）に示す。この２つの表で、−６０℃の等温保持（事前サイクルのある場合とない場合の）を２０日間維持した。
2016532257.tif 000004
【００７２】
2016532257.tif 000005
【００７３】
実施例３
この実施例の主題は、本発明の組成物が既知の絶縁鉱油のガス吸収特性に与える影響を例証することである。ガス吸収性の測定をＣＥＩ  ６０６２８−Ａ規格に準じて行った。
【００７４】
使用した鉱油は、市販参照名「Ｎｙｔｒｏ  Ｇｅｍｉｎｉ  Ｘ」でＮＹＮＡＳから販売されており、次の組成の混合物（重量％）の形態である。
水素化処理された軽質ナフテン系留出油（石油）：５０−１００％（ＣＡＳ  ６４７４２−５３−６）
水素化処理された軽質パラフィン系留出油（石油）：０−５０％（ＣＡＳ  ６４７４２−５５−８）
Ｃ２０−５０の水素化処理された中性油系潤滑油：０−５０％（ＣＡＳ  ７２６２３−８７−１）
水素化処理された処理重質パラフィン系留出油（石油）：０−５０％（ＣＡＳ  ６４７４２−５４−７）
２,６−ジ-ｔｅｒｔ−ブチル−ｐ−クレゾール：＜０．４％（ＣＡＳ  １２８−３７−０）
【００７５】
この鉱油は、単独では＋１０μｌ／分の正のガッシングを示し、設備内部の部分放電などの電気事故から生じた水素を吸収することができないことを意味する。
【００７６】
この参照油に、実施例２からの８重量％の組成物ＴＭ９、すなわち、本発明の組成物である５０／４２．５／７．５の重量比率の１,１-ＤＰＥ／ＢＴ／ＤＢＴ組成物を加える。
【００７７】
得られた混合物は、−１７μｌ／分の負のガッシングを示し、すなわち、少量（８％）の本発明の組成物の添加により、参照油のガッシングの傾向が逆転する。
【図１】
2016532257.tif 000006
【図２】
2016532257.tif 000007
【図３】
2016532257.tif 000008
【国際調査報告】
2016532257.tif 000009
2016532257.tif 000010
2016532257.tif 000011
2016532257.tif 000012
2016532257.tif 000013
2016532257.tif 000014